СЫРЬЕВАЯ СМЕСЬ ДЛЯ ИЗГОТОВЛЕНИЯ КИРПИЧА
CRUDE MIXTURE FOR MAKING BRICK

Изобретение относится к области производства строительных материалов и касается составов сырьевых смесей для изготовления кирпича, который может быть использован для постройки малоэтажных зданий.
Известна сырьевая смесь для изготовления кирпича, включающая, вес.ч.: древесные опилки 2; кварцевый песок 2; портландцемент 2; известковое тесто 3 [1].
Задача изобретения состоит в повышении прочности кирпича, получаемого из сырьевой смеси.
Технический результат достигается тем, что сырьевая смесь для изготовления кирпича, включающая древесные опилки, кварцевый песок, портландцемент, известковое тесто, дополнительно включает отходы первичной обработки шерсти и этилсиликонат натрия или метилсиликонат натрия при следующем соотношении компонентов, вес.ч.: древесные опилки крупностью не более 5 мм 1-1,2; кварцевый песок 3,6-3,8; портландцемент 2,4-2,6; известковое тесто 3,2-3,4; отходы первичной обработки шерсти 0,1-0,15; этилсиликонат натрия или метилсиликонат натрия 0,01-0,015.
В таблице приведены составы сырьевой смеси.
Компоненты смеси
Содержание, вес.ч. в составах
1
2
3
4
древесные опилки крупностью не более 5 мм
- из хвойных пород
1
1
-
-
- из лиственных пород
-
-
1,2
1,2
кварцевый песок
3,8
3,8
3,6
3,6
портландцемент
2,4
2,4
2,6
2,6
известковое тесто
3,4
3,4
3,2
3,2
отходы первичной обработки шерсти
0,1
0,1
0,15
0,15
этилсиликонат натрия
0,01
-
-
0,015
метилсиликонат натрия
-
0,01
0,015
-
3
Компоненты смеси дозируют в требуемых количествах. Кварцевый песок, и портландцемент (марки 400) смешивают, добавляют известковое тесто (пасту плотностью 1300-1400 кг/м. образованную при гашении кальциевой извести избыточным количеством воды), затем отходы первичной обработки шерсти (подстриг, крупно дисперсная шерстяная пыль), этилсиликонат натрия или метил силиконат натрия и древесные опилки крупностью не более 5 мм из древесины любых пород (хвойных: состава ель и др.; лиственных: береза, дуб, яблоня и др.).
Все компоненты перемешивают и из полученной смеси формуют кирпич. Изделия выдерживают при комнатной температуре в течение 1-3 сут. Прочность кирпича на сжатие в возрасте 28 сут составит 3-4 МПа.
Источник информации
1. Микони К.С. Сделай сам вещи из строительных отходов. - М.-Л.: Гос-стройиздат, 1934. - С.91-92.